계속 해서 , ZnS 셸 을 합성 하 였 다 . 상기 의 방법 에 의해 합성 한 CdSe 코어 용액 에 , 셸 층 의 원료 인 3 mmol 의 아세트산 아연 및 3 mmol 의 황 을 포함 하 는 3 ml 의 TOP 용액 을 첨가 하 여 150 ℃ 에서 2 시간 반응 시킨 후 , 실온 까지 냉각 하 였 다 . 이 에 의해 , CdSe / ZnS 를 포함 하 는 양자 도트 형광체 를 포함 하 는 분 산액 을 얻 을 수 있 었 다 . 얻 어 진 분 산액 에 대하 여 다시 상기 ( i ) ∼( iii ) 의 조작 을 행하 여 , 탈수 톨루엔 의 양 을 조정 함 으로써 , CdSe / ZnS 를 포함 하 는 양자 도트 형광체 가 5 중량 ％ 분산 된 양자 도트 형광체 분산 용액 을 얻 었 다 .